FR 2988906 A1 20131004 FR 1252835 A 20120329 Structure de cellule photovoltaïque en couches minces avec une couche miroir. La présente invention concerne une structure de cellule photovoltaïque destinée à des applications dans les panneaux solaires. Elle traite plus particulièrement d'une structure en couches minces comportant au moins une couche d'alliage I-III-VI2 à propriétés photovoltaïques notamment pour la conversion de la lumière solaire en électricité. Il a été observé que les cellules photovoltaïques à base d'alliage I-III-VI2 à propriétés photovoltaïques présentent un rendement maximal pour des cellules en couches minces, supérieur en particulier aux cellules de Tellurure de Cadmium (CdTe) et Silicium (Si) en couches minces. Dans cet alliage I-III-VI2, l'élément I de la colonne périodique peut être par exemple du cuivre, l'élément III de l'indium, du gallium et/ou de l'aluminium, l'élément VI du sélénium et/ou du soufre. Cet alliage est aussi nommé ci-après CIGS (avec C pour Cuivre, I pour Indium, G pour Gallium, et S pour Soufre et/ou Sélénium). En effet, pour un coût de fabrication faible et sensiblement équivalent à une cellule à base de CdTe, une cellule à base de CIGS peut présenter un rendement de 3 à 5% supérieur. En référence à la figure 1, on a représenté une vue en coupe d'un mode de réalisation possible de structure classique de cellule photovoltaïque 1 à base d'alliage I-III-VI2. Une telle structure comprend un empilement de couches minces dont, par exemple : - un substrat Cl à base de verre, en tant que support, fréquent dans l'art antérieur, de l'empilement de couches minces de la cellule 1 ; une couche de contact C2, souvent à base de molybdène (Mo), formant une première électrode de la cellule ; une couche C3, à propriétés photovoltaïques, à base d'alliage I-III-VI2 (avec par exemple un alliage de CIGS) ; une couche CT à base de sulfure de cadmium (CdS), de sulfure de zinc (ZnS), ou de sulfure d'indium (In253), laquelle est une couche d'interface de la cellule 1 (nommée couche tampon par la suite) ; et une couche C5, transparente et conductrice, formant une deuxième électrode, souvent composée essentiellement d'oxyde de zinc (ZnO). La cellule 1 photovoltaïque d'alliage I-III-VI2 peut être exposée à une source d'éclairement 8 (typiquement le soleil dans une application de panneau solaire). A titre illustratif, la source 8 peut éclairer la cellule 1 selon des rayons lumineux la, suivant un sens de propagation de la source 8 vers la cellule 1. La face par laquelle entre la lumière solaire est appelée ci-après « face avant » de la cellule. D'une part, dans cet exemple, la couche C2 à base de molybdène (Mo) est en contact avec la couche C3 de CIGS (semi-conductrice de type p), laquelle couche de molybdène (Mo) constitue une électrode arrière de la cellule 1 (électrode en arrière de la cellule par rapport au sens de propagation des rayons lumineux la dans la cellule 1). L'électrode arrière définit alors une face opposée à la face avant précitée, et appelée ci-après « face arrière » de la cellule. La couche de molybdène (Mo) joue le rôle d'un contact électrique très peu résistant (dit « contact ohmique »). D'autre part, la couche C5 à base d'oxyde de zinc (ZnO) est en contact avec la couche tampon CT laquelle est en contact avec la couche C3 de CIGS. La couche CT et la couche C5 sont transparentes à la lumière en provenance de la source 8 de sorte que la couche de CIGS est exposée aux rayons lumineux la. La couche C3 à base de CIGS possède des propriétés photovoltaïques qui lui permettent de convertir cette lumière en électricité. Dans cet exemple de réalisation, la couche C5 à base d'oxyde de zinc (ZnO) peut constituer une électrode avant transparente et conductrice de la cellule 1. L'interface entre la couche de CIGS et les couches CT et C5 est caractérisée par le fait qu'elle présente un contact électrique de diode, du fait de la réalisation d'une jonction p-n entre le CIGS et les couches CT et C5. Le rendement d'une telle cellule, et donc la quantité d'énergie électrique obtenue à partir de cette cellule, sont particulièrement dépendants de deux facteurs qui sont : - l'épaisseur de la couche mince C3 à propriétés photovoltaïques, et - l'intensité de la lumière reçue par cette couche mince C3. Une solution pour améliorer le rendement d'une cellule classique consisterait à augmenter l'épaisseur de la couche mince à base d'alliage I-III-VI2 et/ou à accroître l'intensité de la lumière l'éclairement à laquelle est exposée cette cellule. Or, dans le cadre de l'application de la cellule 1 dans un panneau solaire, l'intensité de la lumière est dépendante de l'éclairement naturel du soleil auquel est exposée la cellule. Dans une configuration standard telle que représentée dans la figure 1 où l'empilement est directement exposé au soleil, on ne peut forcer ce facteur pour améliorer le rendement. Par ailleurs, un alliage I-III-VI2 à propriétés photovoltaïques est composé particulièrement d'éléments chimiques avec une disponibilité limitée. A titre d'exemple purement illustratif, l'alliage de CIGS comprend l'élément chimique indium (In) dont l'extraction annuelle mondiale actuelle n'excède pas 600 tonnes. Typiquement, pour une production de cellules photovoltaïques aptes à produire 1 GW, 38 tonnes d'Indium par an sont utilisées pour des cellules présentant un rendement de 10% avec une épaisseur de couche mince de CIGS de 2 microns. Rendement Epaisseur de CIGS (micron) 2 microns 1 micron 0.1 micron % 38 t/GW 19 1.9 % 24 12 1.2 Le tableau ci-dessus représente une évaluation de la quantité d'indium utilisée pour la 10 production de 1 GW de puissance photovoltaïque à partir de couches minces de CIGS de différentes épaisseurs, ainsi que de différents rendements de conversion. Quand bien même le rendement serait supérieur, par exemple de 15%, 24 tonnes par an seraient encore utilisées. On comprendra qu' à long terme, la disponibilité d'indium limitera la production des cellules à base de CIGS. 15 Selon une étude récente, « Renewable and Sustainable Energy Reviews » (13(9), 2746- 2750, 2009), la croissance de l'utilisation de telles cellules permettrait d'atteindre une production de 20 GW par an jusqu'en 2020, puis pourrait être ensuite limitée à cette production compte tenu de la disponibilité restreinte précitée. Une augmentation de l'épaisseur de la couche mince d'alliage I-III-VI2 dans les cellules photovoltaïques ne convient donc pas en vue d'une augmentation de la production de cellules. La présente invention vient améliorer la situation pour permettre l'utilisation de couches d'alliage I-III-VI2 plus fines avec un rendement au moins équivalent, permettant ainsi de réduire de façon significative l'utilisation d'indium (comme indiqué précédemment en correspondance du tableau ci-dessus). Elle vise à cet effet une structure de cellule photovoltaïque en couches minces comportant au moins une couche d'alliage I-III-VI2 à propriétés photovoltaïques pour la conversion d'une lumière d'éclairement en électricité. La structure selon l'invention comporte en outre au moins : - une couche miroir avec une face réfléchissante d'une partie de la lumière d'éclairement, laquelle face réfléchissante est en regard d'une première face de la couche d'alliage I-IIIVI2 pour recevoir sur la première face une lumière d'éclairement réfléchie, et - une ou plusieurs premières couches transparentes à la lumière d'éclairement pour recevoir une lumière d'éclairement transmise sur une deuxième face de la couche d'alliage I-III-VI2 opposée à la première face. On comprendra ainsi que la première face de la couche d'alliage I-III-VI2 se situe « en face arrière » d'une cellule comportant une telle structure au sens de l'invention, tandis que la deuxième face de la couche d'alliage I-III-VI2 se situe « en face avant » de la cellule comportant une telle structure. Ainsi, la couche mince d'alliage I-III-VI2 de la cellule photovoltaïque reçoit une lumière d'éclairement transmise (éclairement direct) par sa deuxième face et une lumière d'éclairement réfléchie (éclairement indirect) par sa première face, laquelle première face est en regard de la face réfléchissante de la couche miroir. De la sorte, l'éclairement cumulé, direct et réfléchi, de la couche d'alliage I-III-VI2 est supérieur à l'éclairement dans une structure au sens de l'état de l'art (à couche photovoltaïque de même épaisseur), et ce grâce à la couche miroir, ce qui améliore le rendement de la cellule par rapport à une cellule photovoltaïque classique. On comprendra alors que le surcroit d'éclairement induit par la lumière d'éclairement réfléchie permet de prévoir une épaisseur de couche d'alliage I-III-VI2 moindre dans la structure de cellule en conservant un rendement sensiblement équivalent à une cellule classique. La réduction d'épaisseur de la couche d'alliage I-III-VI2 limite la quantité de matière utilisée pour la production d'une cellule photovoltaïque (et notamment la quantité d'indium dans le cadre d'une couche de CIGS) sans compromettre le rendement de cette dernière. Avantageusement, la couche miroir est une couche métallique conductrice. Ainsi, elle peut constituer une l'électrode arrière de la cellule, en remplacement par exemple de l'électrode de contact arrière ou « back contact » habituellement en molybdène très peu réfléchissante. Elle peut typiquement être réalisée dans un métal ou dans un alliage de métaux choisis parmi la liste: aluminium (Al), nickel (Ni), argent (Ag), or (Au), platine (Pt), ou cuivre (Cu). Une couche d'interface peut être introduite entre la couche miroir et la couche de CIGS de façon à optimiser les propriétés électriques et optiques de ce contact. En variante, la couche « miroir » précitée peut être une couche non métallique mais diffusive et comprend un revêtement réfléchissant. Dans le cadre de cette réalisation, au moins une couche transparente et conductrice est placée entre la couche miroir et la couche d'alliage I-III-V12 pour jouer avantageusement le rôle d'électrode arrière de la cellule en assurant un contact ohmique peu résistif avec la couche photovoltaïque. On comprendra alors que l'on entend ci-avant par « couche miroir » une couche apte à renvoyer de manière générale, par réflexion ou par diffusion, la lumière vers la première face précitée de la couche photovoltaïque (face correspondant à la jonction p-n de la couche photovoltaïque). Dans une réalisation, la structure comporte, entre la couche miroir et la couche d'alliage I- III-VI2, une ou plusieurs secondes couches transparentes à la lumière d'éclairement. On entend ici par « couches transparentes à la lumière d'éclairement » la propriété de ces couches à laisser passer la lumière dans une gamme de longueurs d'onde particulières, typiquement de 350 à 1100 nm (spectre solaire) pour une application de la cellule photovoltaïque dans un panneau solaire. Ces secondes couches transparentes peuvent comporter avantageusement une structure correspondant à la structure traditionnelle avant des cellules avec au moins une couche mince à base d'oxyde de zinc (ZnO) et/ou une couche tampon réalisée parmi les matériaux classiques tels que : - le sulfure de cadmium (CdS), - le sulfure de zinc (ZnS), - le sulfure d'indium (In2S3), ou autre. Ainsi, au moins l'une de ces « secondes couches » précitées peut être à la fois transparente et électriquement conductrice pour former l'électrode arrière de la cellule, par exemple, lorsque la couche « miroir » précitée n'est pas conductrice. On comprendra ainsi que dans cette structure, les secondes couches sont disposées entre la couche miroir et la couche d'alliage photovoltaïque. De cette manière, la jonction n-p de la cellule (zone où l'effet photovoltaïque est le plus efficace) formée par l'interface entre la couche d'alliage I-III-VI2 et la couche tampon, est située en arrière de la couche d'alliage (en arrière par rapport au sens de propagation de la lumière dans la cellule). Dans une configuration de cellule classique (comme illustrée à la figure 1), cette interface est située en avant de la couche d'alliage I-III-VI2. L'efficacité de l'éclairement, dans cette configuration, pour générer de la puissance électrique, est possible grâce à une épaisseur réduite de la couche d'alliage I-III-VI2 (inférieure à 0,5 micron). Avantageusement, la couche miroir permet en outre d'améliorer la stabilité de la cellule photovoltaïque en isolant plus efficacement la couche d'oxyde de zinc (ZnO) et l'interface fragile ZnO-CT-CIGS (notamment sensibles à l'humidité). Ainsi, des conditions de fabrication moins contraignantes conviennent pour la production de cellules. Dans la structure au sens de l'invention, la lumière peut entrer via la deuxième face précitée de la couche d'alliage I-III-VI2 (face opposée à celle comportant la jonction p-n), à condition de réaliser un nouveau contact avant qui soit transparent et conducteur. Ainsi, des premières couches transparentes sont déposées sur cette face. L'une desdites premières couches transparentes comporte donc préférentiellement au moins une couche conductrice. En l'espèce, cette couche conductrice peut jouer le rôle d'électrode avant dans la structure, tandis que la couche miroir ou la couche conductrice des secondes couches précitées joue le rôle d'électrode arrière. Dans ce mode de réalisation, il est avantageux d'intercaler une couche intercalaire transparente entre la couche d'alliage I-III-VI2 et la couche transparente conductrice constituant le contact avant. Une telle couche intercalaire (nommée « couche d'interface » par la suite) permet de créer un contact ohmique peu résistif comme on le verra plus loin en référence à la figure 11. A cet effet, la couche d'interface peut être une couche à base d'un semi-conducteur transparent à grande largeur de bande interdite de type oxyde, sulfure, séléniure, nitrure, phosphure, ou encore un composé comprenant du cuivre (Cu), du gallium (Ga), de l'indium (In), de l'iode (I), du phosphore (P), de l'arsenic (As), du soufre (S), de l'azote (N), de l'oxygène (0) ou autre. En variante, dans une réalisation possible, la couche d'interface peut être une couche de cuivre de quelques nanomètres. Cette couche d'interface est avantageuse lorsque notamment la couche miroir forme elle-même électrode. Toutefois, elle peut être avantageuse en tant que telle pour améliorer la qualité d'électrode de la couche supérieure transparente conductrice (de ZnO habituellement). Ainsi, on comprendra que cette couche d'interface est avantageuse en tant que telle sans nécessairement une implémentation dans une structure à couche miroir. Cette couche d'interface et son adjonction entre la couche photovoltaïque et la couche ZnO peut faire l'objet d'une protection séparée, indépendante d'une structure à couche miroir. Dans une structure au sens de l'invention, il convient de protéger cette couche transparente conductrice et lesdites premières couches transparentes peuvent prévoir à cet effet au moins un revêtement superficiel d' encapsulation, amené par collage par exemple à la structure. Dans une réalisation, la structure comporte en outre un support desdites : couche d'alliage I-III-VI2, couche miroir, et une ou plusieurs premières couches transparentes. Ce support peut être réalisé dans un matériau ayant une température de fusion inférieure ou égale à 500°C. Ce support peut être en contact, par exemple par collage, avec la couche miroir sur une face opposée à sa face réfléchissante précitée. De façon avantageuse, le support est réalisé dans un polymère de température de fusion inférieure à 300°C. Avantageusement, ce support peut être flexible. Il peut s'agir par exemple d'un polymère souple à très basse température de fusion, généralement peu onéreux. Ainsi, la fabrication d'une structure de cellule requérant des contraintes thermiques élevées pour la formation de la couche mince d'alliage I-III-VI2 devient compatible avec l'application de telles couches sur un support à basse température de fusion. En effet, à titre d'exemple, une température aux alentours de 550°C est habituellement préconisée pour la formation d'une couche mince à base de CIGS par un procédé de co-évaporation, pour obtenir un dépôt uniforme de cette couche dans la structure de la cellule. Or, les contraintes thermiques inhérentes à ce procédé sont susceptibles de dénaturer les propriétés d'un support souple en tant que substrat lors de sa fabrication (si la température de fusion de ce support est inférieure à 550°C par exemple). Comme on le verra plus loin, un procédé de fabrication de la structure au sens de l'invention propose, dans un exemple de réalisation possible, un décollement de l'empilement de couches de son substrat (ou d'une couche de molybdène) et un collage de l'empilement sur un support, qui peut être avantageusement à basse température de fusion. D'ailleurs, l'invention porte également sur un procédé de fabrication avantageux pour la production d'une cellule photovoltaïque comportant, de façon générale, une couche miroir, le procédé comprenant au moins les étapes : a) dépôt de la couche d'alliage I-III-VI2 sur une surface, ladite deuxième face de la couche d'alliage I-III-VI2 étant en contact avec ladite surface, b) dépôt de la couche miroir directement ou indirectement sur ladite première face de la couche d'alliage I-III-VI2, opposée à la deuxième face, c) dépôt desdites une ou plusieurs premières couches transparentes, directement ou indirectement sur ladite deuxième face de la couche d'alliage I-III-VI2. Dans une réalisation avantageuse, mais optionnelle toutefois, le procédé comporte en outre un décollement, comme indiqué précédemment, au moins de la couche d'alliage I-III-VI2 de ladite surface, par la deuxième face, et ceci avant l'étape c). Cette réalisation bien qu'avantageuse est optionnelle : en effet, il est possible de prévoir un dépôt de la couche photovoltaïque directement ou indirectement sur la couche miroir (par l'intermédiaire d'au moins une couche transparente), dès la conception de l'empilement, et sans décollement ultérieur. Dans une réalisation, le procédé comporte en outre le dépôt d'une ou plusieurs secondes couches minces transparentes à ladite lumière d'éclairement, entre les étape a) et b), sur la première face de la couche d'alliage I-III-VI2, la couche miroir étant déposée sur l'une desdites secondes couches minces transparentes. Plus généralement, le procédé de fabrication de la cellule permet, de par le dépôt au préalable de la couche d'alliage I-III-VI2 et le décollement à l'interface de celle-ci avec le substrat, d'appliquer au premier empilement des couches minces et des revêtements avec des températures de fusion inférieures ou égales aux températures élevées du procédé de formation de la couche d'alliage I-III-VI2. Ainsi, le nouveau support arrière peut être composé des matériaux qui étaient incompatibles avec les cellules classiques. Le nouveau support en couche arrière peut être par exemple un polymère ou autre matériau moins onéreux aux propriétés avantageuses (polymère souple par exemple). Avantageusement, la couche d'alliage I-III-VI2 pour la mise en oeuvre du procédé et/ou dans une structure de cellule au sens de l'invention, peut avoir une épaisseur inférieure ou égale à 0,5 micron. De la sorte, la réduction d'épaisseur de la couche d'alliage I-III-V12 réduit la quantité de matière utilisée d'un facteur d'au moins 4. A titre d'exemple, avec une couche d'alliage IIII-VI2 d'une épaisseur de 0,2 micron, on économise une quantité de matière d'un facteur de 10 par rapport à une cellule classique (2 microns d'épaisseur). En outre, la réduction d'épaisseur de la couche d'alliage I-III-V12 diminue le temps de production d'une cellule photovoltaïque, la quantité de matière à appliquer étant moindre. A titre indicatif, quarante minutes d'évaporation sont généralement requises pour former une couche mince de CIGS de 2 microns dans le cadre d'une cellule photovoltaïque classique. On comprendra qu'une couche de CIGS de moins de 0,5 microns diminue considérablement le temps de coévaporation utile pour la fabrication de cette cellule. D'autres avantages et caractéristiques de l'invention apparaîtront à la lecture de la description détaillée ci-après d'exemples de réalisations présentés à titre illustratif, aucunement limitatifs, et en référence aux dessins annexés sur lesquels : la figure 1 illustre une vue en coupe d'un exemple d'empilement de couches minces et son support pour une structure de cellule photovoltaïque classique ; la figure 2 illustre une vue en coupe d'un exemple d'empilement de couches minces et son support pour une structure de cellule photovoltaïque selon l' invention ; la figure 3 représente un flux lumineux traversant la couche d'alliage photovoltaïque de l'empilement de la structure de cellule (en ordonnées), en fonction de la distance (x) franchie par la lumière dans la couche photovoltaïque (en abscisses) ; la figure 4 illustre une vue en coupe d'un exemple de structure en couches minces obtenu à la suite de premières étapes du procédé de fabrication d'une telle structure de cellule ; la figure 5 illustre une vue en coupe d'un exemple d'empilement de couches minces obtenu à la suite de deuxièmes étapes du procédé de fabrication de la structure de cellule ; la figure 6 illustre une vue en coupe d'un exemple d'empilement de couches minces obtenu à la suite d'une étape de décollement du procédé de fabrication de la structure de la cellule ; la figure 7 illustre une vue en coupe d'un exemple d'empilement de couches minces obtenu à la suite d'étapes de décollement et de retournement, suivi de dépôt de couches dans le procédé de fabrication de la structure de la cellule ; - la figure 8 est un diagramme de représentation illustrant les principales étapes du procédé de fabrication de la structure de cellule photovoltaïque ; la figure 9 illustre des exemples de résultats de densité de courant par rapport à une tension, obtenus avec une structure selon l'invention et en comparaison à ceux obtenus avec deux structures de cellule classiques ; la figure 10 illustre une vue en coupe d'un exemple d'empilement de couches minces de la structure de cellule avec une couche d'interface CI entre une couche avant conductrice CA et la couche d'alliage photovoltaïque CIGS, et la figure 11 représente des courbes 100 et 102 de densité de courant par rapport à une tension appliquée, obtenues avec une structure selon l'invention respectivement sans et avec la couche d'interface CI de la figure 10. Pour des raisons de clarté, les dimensions des différents éléments représentés sur ces figures ne sont pas nécessairement en proportion avec leurs dimensions réelles. Sur les figures, des références identiques correspondent à des éléments identiques. L'invention propose une structure de cellule photovoltaïque en couches minces pour la conversion d'une lumière d'éclairement en électricité. Ainsi, en référence à la figure 2, on a représenté une vue en coupe d'un exemple de réalisation d'une telle structure avec une cellule 2 photovoltaïque. Dans ce mode de réalisation, on prend l'exemple selon lequel l'alliage composant la couche d'alliage I-IIIVI2 de la cellule 2 est du CIGS. La structure de la cellule 2 comprend un support S qui peut être, à titre illustratif, du verre, un polymère ou autre. Comme décrit plus loin, le support S peut avoir une température de fusion inférieure ou égale à 500°C. Sur ce support S, il est disposé un empilement de couches minces dont : une couche miroir MR ; une couche C5 contenant de l'oxyde de zinc (ZnO) ; une couche tampon CT à base par exemple de sulfure de cadmium (CdS), de sulfure de zinc (ZnS), ou de sulfure d'indium (In2S3) ; une couche CIGS d'une épaisseur inférieure ou égale à 0,5 micron et donc composée de CIGS ; une couche avant CA transparente et conductrice, disposée en avant de la cellule 2 et qui peut être composée, à titre purement illustratif, d'un matériau conducteur et transparent tel que l'oxyde de zinc (ZnO) ; et une couche ENC d' encapsulation transparente à la lumière d'éclairement. En outre, selon une réalisation avantageuse, une couche d'interface transparente (comme observé plus loin aux figures 10 et 11) peut être disposée entre la couche avant CA et la couche CIGS pour améliorer les propriétés électriques de l'interface des deux couches. Selon cet exemple de réalisation, la cellule 2 comporte des moyens d'intégration à un panneau solaire (non représenté sur les figures) et est éclairée par une source lumineuse 8 telle que le soleil. La couche miroir MR de la cellule 2 comporte une face réfléchissante FR d'une partie de la lumière d'éclairement, et donc d'une partie des rayons lumineux la. La face réfléchissante FR est en regard d'une première face Fl de la couche CIGS pour recevoir via cette première face Fl une lumière d'éclairement réfléchie selon les rayons lumineux réfléchis lb. La lumière d'éclairement réfléchie peut avantageusement être diffuse, en particulier par l'intermédiaire d'effets de texturation sur la face réfléchissante FR. La couche avant CA et la couche d'encapsulation ENC de la cellule 2 sont transparentes à la lumière d'éclairement en provenance de la source 8 pour que la couche CIGS reçoive une lumière d'éclairement transmise sur la deuxième face F2 opposée à la première face F1. Avantageusement, la couche d'encapsulation ENC, en superficie de la couche avant CA dans cet exemple, se compose d'un matériau encapsulant tel que du plastique (par exemple à base de polycarbonate, téréphtalate, polyacrylique, polyéthylène, ou autre), du verre, ou autre. Dans une variante, la couche d'encapsulation ENC transparente peut être directement collée à la deuxième face F2 de la couche CIGS, auquel cas la couche d' encapsulation ENC comprend un matériau conducteur. La couche CIGS présente une épaisseur relativement fine, typiquement inférieure ou égale à 0,5 micron, de sorte qu'au moins une partie de la lumière d'éclairement en provenance de la source 8 traverse cette couche CIGS. Ainsi, une partie du rayonnement lumineux, représenté par les rayons lumineux la en provenance de la source 8, traverse la couche CIGS, via la deuxième face F2, et parvient à la face réfléchissante FR de la couche miroir MR. Les rayons lumineux la sont alors réfléchis par la face réfléchissante FR selon des rayons lumineux réfléchis lb qui traversent à nouveau la couche CIGS. Ainsi, un rayonnement lumineux réfléchi, représenté par les rayons lumineux réfléchis lb, peut être absorbé dans la couche de CIGS et générer de l'énergie par effet photovoltaïque. La couche CIGS est exposée à un éclairement direct (rayons lumineux la) et à un éclairement réfléchi (rayons lumineux réfléchis lb) concourant à un rendement supérieur de la cellule 2 par rapport à une cellule sans un tel éclairement réfléchi. En référence à la figure 3, on a représenté le rayonnement du flux lumineux traversant la couche d'alliage photovoltaïque. La partie 30 de la courbe représente la décroissance du rayonnement lumineux direct du flux traversant la couche d'alliage depuis la première face F1 vers la deuxième face F2. La partie 31 de la courbe représente le rayonnement lumineux direct du flux non exploité lorsque la cellule ne comporte pas de couche miroir. Lorsque la cellule comprend la couche miroir MR, la partie 32 de la courbe présente le rayonnement réfléchi qui traverse à nouveau la couche d'alliage photovoltaïque, depuis la deuxième face F2 vers la première face F1. Ainsi, on comprend que la couche miroir MR permet d'augmenter le rayonnement lumineux traversant la couche d'alliage de la cellule photovoltaïque. Selon cet exemple de réalisation, la face réfléchissante FR est en regard de la première face Fl de la couche CIGS par l'intermédiaire d'une couche C5 et d'une couche tampon CT. La couche C5 est avantageusement composée d'un matériau conducteur transparent tel que l'oxyde de zinc (ZnO) pouvant être déposé à basse température, inférieure à 200°C par exemple. Comme précité, la couche tampon CT est quant à elle à base de sulfure de cadmium (CdS), de sulfure de zinc (ZnS), de sulfure d'indium (In253) ou autre. On comprendra toutefois que ce mode de réalisation de l'invention n'est pas limitatif et que la couche miroir MR peut être en contact direct avec la couche CIGS sur sa première face F1 ou par l'intermédiaire uniquement d'une seule couche tampon CT transparente, voire même d'un simple traitement de surface de la première face Fl. La couche miroir MR et l'une des couches de la couche avant CA et de la couche d'encapsulation ENC, ici sont conductrices de manière à former chacune une électrode de la cellule 2. Avantageusement, d'une part, la couche MR est une électrode en regard de la première face F1 de la couche CIGS (électrode arrière). D'autre part, l'une des couches de la couche avant CA et de la couche d'encapsulation ENC est une électrode en regard de la deuxième couche F2 de la couche CIGS (électrode avant). A titre d'exemple non limitatif, la couche avant CA est la cathode de la cellule 2 et la couche miroir MR est l'anode. Selon cet exemple de réalisation, le support S est au contact d'une face opposée FO à la face réfléchissante FR de la couche miroir MR. Le support S peut être amené par collage à la face opposée FO. Toutefois, d' autres procédés peuvent être envisagés pour solidariser le support S sur la couche miroir MR, notamment thermiques. La couche miroir MR peut être un métal conducteur ou un revêtement réfléchissant, lesquels diffusent une lumière réfléchie au travers de la couche de CIGS. Lorsque le revêtement réfléchissant n'est pas conducteur, l'électrode arrière de la cellule est constituée par une des secondes couches transparentes, typiquement, par la couche conductrice C5 par exemple. Le revêtement réfléchissant peut être composé de couches réfléchissantes dites couches « blanches ». En outre, le support S de la structure de couches minces de la cellule 2 peut être léger et flexible, comme un polymère souple par exemple. Le support S étant amené par collage à un empilement de couches minces comprenant déjà la couche CIGS formée, le support S peut avoir une température de fusion basse (inférieure à 500°C par exemple) sans risque d'être dégradé par le procédé de formation de la couche de CIGS (coévaporation à 550°C). Selon une autre réalisation, l'empilement des couches minces est réalisé directement à partir du support S, auquel cas le support S a une température de fusion plus élevée (de préférence supérieure à 550°C) résistant ainsi au procédé de formation de la couche CIGS (exposition à des températures entre 400 et 550°C). Selon cette réalisation, le support S peut être recouvert tout d'abord de la couche miroir MR sur laquelle seront déposées la couche conductrice C5 et la couche tampon CT. La couche de CIGS est alors appliquée sur la couche tampon CT avant de recevoir la couche avant CA transparente et conductrice. La couche C5 et la couche tampon CT peuvent être prévues pour établir une liaison semi- conductrice entre la couche miroir MR et la couche d'alliage CIGS. On se réfere maintenant à la figure 8 sur laquelle sont illustrées les principales étapes du procédé de fabrication de la structure de la cellule photovoltaïque. Selon une étape Sl, une couche d'alliage I-III-V12 est déposée à la surface d'un substrat (ou plus communément à la surface d'une couche de molybdène Mo). La face de la couche d' alliage I-III-VI2, dénommée ci-avant « deuxième face » F2 de la couche d'alliage I-IIIVI2, est en contact avec la surface précitée et est destinée à recevoir la lumière d'éclairement en transmission. Le dépôt de la couche d'alliage I-III-VI2 est avantageusement réalisé selon un procédé de coévaporation sous vide à haute température, notamment dans le cadre d'un alliage I-III-VI2 de type CIGS. Bien entendu, d'autres techniques de dépôt sont envisageables (électrolyse ou autre). Selon une étape S2, une ou plusieurs couches transparentes sont déposées sur la couche d'alliage I-III-VI2 déposée à l'étape 51. Ce dépôt est réalisé sur la première face Fl de la couche d'alliage I-III-VI2 (laquelle première face Fl est opposée à la deuxième face F2). En référence à la figure 4, on a représenté un exemple de structure en couches minces obtenu à la suite des étapes 51 et S2, comprenant le substrat V (revêtu ici d'une couche MO à base de molybdène) sur lequel est déposée la couche CIGS d'alliage I-III-VI2. Selon l'exemple représenté, le substrat V est à base de verre. Il peut être prévu sur la couche MO un empilement EMP1 de couches minces issu de la superposition : - d'une couche CIGS d'une épaisseur inférieure ou égale à 0,5 micron, - d'une couche tampon CT, puis - d'une couche C5 transparente et conductrice. La couche tampon CT peut être déposée, par exemple, à basse température par voie chimique en solution aqueuse selon une méthode de dépôt par bain chimique (dite « Chemical Bath Deposition (CBD) » en anglais). Lorsque la couche tampon CT est formée, la couche C5 d'oxyde de zinc (ZnO) est déposée par pulvérisation réactive (dite « sputtering » en anglais). Selon une étape S3, la couche miroir MR est déposée directement sur la première face Fl de la couche d'alliage I-III-VI2 (à l'issue de l'étape 51) ou indirectement via la couche C5 (à l'étape S2). La couche miroir MR peut être déposée avec éventuellement un traitement de surface préalable comme une texturation de la face réfléchissante par exemple. Selon cette même étape S3, un support S peut être appliqué à l'empilement de couches obtenu à l'issue du dépôt de la couche miroir MR. Le support S peut être amené par collage sur la face opposée FO de la couche miroir MR. A ce stade, la structure de couches minces n'est plus amenée à être exposée à de hautes températures (notamment induites par le procédé de dépôt de la couche d'alliage I-III-VI2 à l'étape S1) et ainsi, le support amené par collage peut être composé d'un matériau à température de fusion inférieure à 300°C, comme un polymère souple par exemple. En référence à la figure 5, on a représenté un exemple de structure en couches minces obtenu à la suite des étapes Si, S2 et S3, et comportant l'empilement EMP2, avec : - la couche CIGS ; - la couche tampon CT ; - la couche C5 transparente et conductrice ; et - la couche miroir MR. On a également représenté le support S (par exemple un polymère souple à basse température de fusion) pouvant être amené par collage sur l'empilement EMP2, notamment sur la face opposée FO de la couche miroir MR. Selon une étape S4, un décollement de l'interface entre la couche d'alliage I-III-VI2 et la couche MO de molybdène est réalisé. En effet, l'interface entre le CIGS et le molybdène présente un faible coefficient d'adhésion. Elle est réputée peu stable mécaniquement et le CIGS tend à se décoller facilement du molybdène. Bien entendu, d'autres matériaux que le molybdène peuvent être prévus à cet effet. Ce décollement peut être réalisé par action de tirage sur le support S (dite « lift-off » en anglais). Le support S peut d'ailleurs être renforcé par l'adjonction temporaire d'une couche complémentaire en vue de l'action de tirage. Cette technique permet d'exploiter le faible coefficient d'adhésion présenté classiquement par une interface d'une couche de CIGS et d'une couche de molybdène pour faciliter la séparation de l'empilement EMP2 de la couche de molybdène MO et du substrat V. De cette manière, les contraintes mécaniques subies par la couche de CIGS sont moindres, préservant ainsi l'intégrité de la couche et conservant donc les performances de la cellule. Le décollement à l'interface entre la couche d'alliage I-III-VI2 et le substrat permet de libérer la deuxième face F2 de la couche d'alliage I-III-VI2 du substrat pour recevoir, comme on le verra plus loin un éclairement en transmission. En référence à la figure 6, on a représenté une vue en coupe d'un exemple d'empilement de couches minces obtenu à la suite de l'étape S4 de décollement. Avantageusement, suite au décollement de l'étape S4, le substrat V et la couche MO peuvent être réutilisés pour la fabrication d'autres structures de cellule photovoltaïque (notamment selon les étapes précédentes du procédé de fabrication). A l'issue de l'étape S4, l'empilement de couches décollé du substrat V et de la couche MO comprend au moins la couche de CIGS, la couche miroir MR et le support S. Selon une étape S5, l'empilement de couches minces décollé du substrat à l'étape S4 est retourné. Sur l'empilement de couches minces décollé sont déposées une ou plusieurs couches transparentes CA, ENC. Ces couches transparentes sont déposées sur la deuxième face F2 de la couche d'alliage laquelle a été libérée à la suite du décollement avec le substrat. Ainsi, la couche CIGS reçoit un éclairement en transmission par l'intermédiaire des couches transparentes déposées sur sa face F2. En référence à la figure 7, on a représenté une vue en coupe d'un exemple d'empilement de couches minces obtenu à la suite de l'étape S5 de retournement et de dépôt de couches transparentes. On y observe l'empilement EMP2 retourné et sur lequel sont déposées la couche avant CA transparente et conductrice formant une électrode avant de la cellule et la couche d'encapsulation ENC pour protégeant l'empilement de couches de la cellule. Dans cet exemple de réalisation, comme précité, le support S est ajouté à l'étape S3, à la suite du dépôt de la couche miroir MR. Toutefois, on comprendra que le support S peut être amené par collage selon l'une quelconque des étapes S4 et S5. On se réfère maintenant à la figure 9 sur laquelle sont illustrés des exemples de caractéristiques photovoltaïques mesurées sous éclairement solaire d'une puissance de 1000 W/m2 et selon une variation du courant en fonction d'une tension appliquée, pour : - une structure de cellule classique avec une couche de CIGS d'une épaisseur de 2,5 microns déposée sur une couche de molybdène (courbe 80), - une structure de cellule classique avec une couche de CIGS d'une épaisseur de 0,4 micron déposée sur une couche de molybdène (courbe 82), et une structure de cellule au sens de l'invention, formée suite aux étapes 51, S3, S4 et S5 précitées, et comprenant une couche miroir MR à base d'or (Au) avec une couche de CIGS d'une épaisseur de 0,4 micron (courbe 84). On indique ici que plus la valeur absolue de la densité (en mA.cm2) est élevée, plus le rendement de la cellule photovoltaïque est performant A la vue de la courbe 80, on comprend ainsi que la structure classique avec une couche de CIGS d'une épaisseur de 2,5 microns propose les meilleurs résultats au regard des deux autres structures. Toutefois, on observe que la structure avec une couche miroir MR (courbe 84) permet d'obtenir des performances plus élevées qu'une structure classique (courbe 82) ayant pourtant une même épaisseur de couche de CIGS. La couche miroir MR de la cellule permet donc de proposer un rendement supérieur à une cellule classique pour une même quantité de matière, par exemple, d'indium dans le cadre de cellules à base de CIGS. On se réfere maintenant à la figure 10, sur laquelle on a représenté la couche d'interface précitée CI intercalée entre la couche avant CA transparente et conductrice, et la couche d'alliage photovoltaïque CIGS. La couche d'interface CI peut être un semiconducteur, transparent, à grand gap (supérieur à 2eV par exemple) déposé en couche mince de fine épaisseur (inférieure à 100 nm par exemple). La couche d'interface CI transparente est prévue pour former un contact ohmique entre la couche avant CA et la couche CIGS. Avantageusement, la couche d'interface CI peut en outre être dopée p selon un taux supérieur à celui de la couche CIGS. En variante, la couche d'interface CI peut être une couche de cuivre (Cu) d'une épaisseur de quelques nanomètres. En référence à la figure 11, on a représenté les variations obtenues du courant en fonction d'une tension appliquée pour : - la courbe 100, une configuration de cellule sans la couche d'interface CI (telle qu'illustrée à la figure 2) ; et - la courbe 102, une configuration de cellule avec la couche d'interface CI (telle qu'illustrée à la figure 9). Dans cet exemple, la couche avant CA est constituée d'oxyde de zinc (ZnO) dopé à l' aluminium de sorte à former une couche transparente et conductrice. Au regard de la courbe 100, lorsque la couche avant CA est directement en contact avec la couche CIGS, la jonction électrique est partiellement bloquante et suit le comportement électrique d'une diode ce qui n'est pas souhaitable pour une cellule photovoltaïque. D'après la courbe 102, le contact obtenu via la couche d'interface CI intercalée entre la couche avant CA et la couche CIGS est ohmique et peu résistif. Le comportement électrique de l'interface présente alors un passage du courant directement proportionnel à la tension appliquée, permettant le passage du courant en évitant un blocage électrique et la recombinaison d'électrons, ceci pour une résistance du contact inférieure à 1 12.cm 2, ce qui est avantageux dans le cadre d'une utilisation en tant qu'électrode. Ainsi, on comprendra qu'une structure de cellule photovoltaïque avec une couche miroir et une épaisseur d'alliage I-III-VI2 d'une épaisseur inférieure ou égale à 0,5 micron, permet d'obtenir un rendement sensiblement équivalent aux structures des cellules classiques ayant une épaisseur d'alliage I-III-V12 généralement de 2 microns. Bien entendu, la présente invention ne se limite pas à la forme de réalisation décrite ci- avant à titre d'exemple et elle s'étend à d'autres variantes. A ce titre, selon un autre mode de réalisation, la couche d'alliage I-III-V12 peut être déposée directement sur un empilement de couches comprenant en particulier la couche miroir MR avec une face réfléchissante en regard d'une première face de la couche d'alliage I-III-V12. Selon ce mode de réalisation, la fabrication de la structure ne requiert pas de décollement de la structure. REVENDICATIONS1. Structure de cellule photovoltaïque en couches minces comportant au moins une couche d'alliage I-III-VI2 (CIGS) à propriétés photovoltaïques, pour la conversion d'une lumière d'éclairement en électricité, caractérisée en ce que ladite structure comporte en outre au moins : - une couche miroir (MR) comportant une face réfléchissante (FR) d'une partie de la lumière d'éclairement, la face réfléchissante (FR) étant en regard d'une première face (F1) de la couche d'alliage I-III-VI2(CIGS), pour recevoir sur ladite première face une lumière d'éclairement réfléchie, et - une ou plusieurs premières couches (CA, ENC) transparentes à ladite lumière d'éclairement, pour recevoir une lumière d'éclairement transmise sur une deuxième face (F2) de la couche d'alliage I-III-VI2 (CIGS), opposée à la première face (F1). 2. Structure de cellule photovoltaïque selon la revendication 1, caractérisée en ce que ladite couche miroir (MR) est une couche métallique conductrice. 3. Structure de cellule photovoltaïque selon la revendication 1, caractérisée en ce que ladite couche miroir (MR) est non métallique et diffusive, et comprend un revêtement réfléchissant. 4. Structure de cellule photovoltaïque selon l'une des revendications précédentes, caractérisée en ce que la face réfléchissante (FR) de la couche miroir (MR) est en regard de la première face (F1) de la couche d'alliage I-III-VI2(CIGS), par l'intermédiaire d'une ou plusieurs secondes couches (CT, C5) transparentes à ladite lumière d'éclairement, dont l'une au moins (C5) est transparente et électriquement conductrice. 5. Structure de cellule photovoltaïque selon l'une des revendications précédentes, caractérisée en ce que la ou lesdites premières couches (CA, ENC) transparentes comportent au moins un revêtement superficiel d' encapsulation. 6. Structure de cellule photovoltaïque selon l'une des revendications précédentes, caractérisée en ce que la ou les plusieurs premières couches (CA, ENC) transparentes comportent au moins une couche conductrice, jouant le rôle d'une électrode de la cellule photovoltaïque. 7. Structure de cellule photovoltaïque selon l'une des revendications précédentes, caractérisée en ce qu'elle comporte couche intercalaire (CI) transparente, de contact ohmique peu résistif, entre ladite couche transparente conductrice (CA) et ladite couche d' alliage I-III-VI2 (CIGS). 8. Structure de cellule photovoltaïque selon l'une des revendications précédentes, caractérisée en ce que ladite couche d'alliage I-III-VI2 (CIGS) est d'une épaisseur inférieure ou égale à 0,5 micron. 9. Structure de cellule photovoltaïque selon l'une des revendications précédentes, caractérisée en ce qu'elle comporte des moyens d'intégration à un panneau solaire, ladite lumière d'éclairement étant la lumière du soleil. 10. Structure de cellule photovoltaïque selon l'une des revendications précédentes, caractérisée en ce qu'elle comporte en outre un support (S) desdites : - couche d' alliage I-III-VI2 (CIGS), - couche miroir (MR), et - une ou plusieurs premières couches (CA, ENC) transparentes, ledit support étant réalisé dans un matériau ayant une température de fusion inférieure ou égale à 500°C. 11. Structure de cellule photovoltaïque selon la revendication 10, caractérisée en ce que ledit support (S) est réalisé dans un polymère de température de fusion inférieure à 300°C. 12. Structure de cellule photovoltaïque selon l'une des revendications 10 et 11, caractérisée en ce que ledit support (S) est en contact avec la couche miroir (MR) sur une face opposée (FO) à ladite face réfléchissante (FR). 13. Procédé de fabrication d'une cellule photovoltaïque comportant une structure selon l'une des revendications précédentes, caractérisé en ce que le procédé comprend au moins les étapes : a) dépôt (51) de la couche d'alliage I-III-VI2 (CIGS) sur une surface, ladite deuxième face (F2) de la couche d'alliage I-III-VI2 étant en contact avec ladite surface, b) dépôt (S3) de la couche miroir (MR), directement ou indirectement sur ladite première face (F1) de la couche d'alliage I-III-VI2(CIGS), opposée à la deuxième face (F2), c) dépôt (S5) desdites une ou plusieurs premières couches (CA, ENC) transparentes, directement ou indirectement sur ladite deuxième face (F2) de la couche d'alliage I-III- VI2 (CIGS). 14. Procédé selon la revendication 13, caractérisé en ce qu'il comporte en outre un décollement (S4) au moins de la couche d'alliage I-III-VI2(CIGS) de ladite surface, par la deuxième face (F2), avant l'étape c). 15. Procédé selon l'une des revendications 13 et 14, caractérisé en ce qu'il comporte en outre le dépôt (S2) d'une ou plusieurs secondes couches minces (CT, C5) transparentes à ladite lumière d'éclairement, entre les étape a) et b), sur la première face (F1) de la couche d'alliage I-III-VI2(CIGS), la couche miroir (MR) étant déposée sur l'une desdites secondes couches minces (CT, C5) transparentes.